(57)【要約】【課題】裏面側に肉逃げ凹部を形成した樹脂成形体と基材シートとを強固に接着する樹脂成形体付きシートの提供。【解決手段】樹脂キートップ３の裏面３ａに肉逃げ凹部３ｂが形成されているため、樹脂キートップ３の肉厚を薄くでき、樹脂キートップ３の表面に「ヒケ」と呼ばれる窪みを発生し難くできる。そして肉逃げ凹部３ｂの凹面に基材シート２の延長部２ａが固着するため、樹脂キートップ３と基材シート２との固着部分を樹脂キートップ３の裏面３ａと凹面とに増やすことができ、両者間の密着力を高めることができる。【選択図】図１
2009107257.tif 000002
【特許請求の範囲】
【請求項１】
基材シートの表面に樹脂成形体の裏面が固着する樹脂成形体付きシートにおいて、
樹脂成形体の裏面に肉逃げ凹部が形成されており、該肉逃げ凹部の凹面に、樹脂成形体の裏面と固着する基材シートから伸びる延長部が固着する樹脂成形体付きシート。
【請求項２】
延長部が、肉逃げ凹部の凹面に沿う凹形状である請求項１記載の樹脂成形体付きシート。
【請求項３】
肉逃げ凹部の略中央に、樹脂成形体の裏面より外方へ突出する先端を有する柱状の押し子部が設けられており、
延長部が、該押し子部を通す透孔を有する請求項１又は請求項２記載の樹脂成形体付きシート。
【請求項４】
延長部が複数の分割片でなる請求項１〜請求項３何れか１項記載の樹脂成形体付きシート。
【請求項５】
基材シートが樹脂成形体に光を伝達できる導光板である請求項１〜請求項４何れか１項記載の樹脂成形体付きシート。
【請求項６】
複数の樹脂成形体が基材シートに固着している請求項１〜請求項５何れか１項記載の樹脂成形体付きシート。
【請求項７】
樹脂成形体と基材シートの間に下地層を有し、樹脂成形体が下地層に対して融着した固化体でなる請求項１〜請求項６何れか１項記載の樹脂成形体付きシート。
【請求項８】
下地層を前記延長部に設ける請求項７又は請求項８記載の樹脂成形体付きシート。
【請求項９】
樹脂成形体及び下地層が、金属めっきが付着する樹脂でなり、
樹脂成形体と下地層の各々の露出表面が金属めっき層で覆われている請求項７又は請求項８記載の樹脂成形体付きシート。
【請求項１０】
樹脂成形体が操作キーシート用の操作ボタンである請求項１〜請求項９何れか１項記載の樹脂成形体付きシート。
【発明の詳細な説明】
【技術分野】
【０００１】
本発明は、携帯電話機、ＰＤＡ、リモコン、デジタルカメラ、ＡＶ機器、車載電装機器等の各種電子機器において、外装部品として用いられる樹脂成形体付きシートに関する。
【背景技術】
【０００２】
携帯電話機やＡＶ機器等の各種電子機器には、これら機器の筐体や操作キーシートなど種々の外装部品を備えている。こうした外装部品は樹脂で形成されていることが多く、操作キーシートについては樹脂フィルムと樹脂成形体を組み合わせれば薄型化と軽量化が実現できる。例えば、樹脂フィルムでなる基材シートの表面に樹脂成形体でなるキートップを備えたキーシートが、特開平８−１５６０２０号公報（特許文献１）や、特開２００４−１８６１４６号公報（特許文献２）に記載されている。そして中実のキートップには文字、図柄、種々の色調の付加などの加飾が施され、この加飾は印刷や塗装などによる高分子塗層で構成されるもののほか、めっきや蒸着などによる金属層で構成されているものもある。
【特許文献１】特開平８−１５６０２０号公報
【特許文献２】特開２００４−１８６１４６号公報
【発明の開示】
【発明が解決しようとする課題】
【０００３】
上記のようなキートップには様々な加飾を施すことができるが、中実のキートップを射出成形で形成した場合に、キートップの表面に所謂「ヒケ」と呼ばれる窪みが発生することがある。この「ヒケ」が発生したキートップの表面に高分子塗層や金属層を設けると、窪みがはっきりと視認でき外観を著しく損ねてしまう。そこで、キートップの裏面側に肉逃げ凹部を形成してキートップの肉厚を薄くすると、「ヒケ」を解消することができる。しかしながら、キートップの裏面側に肉逃げ凹部を形成すると、基材シートとの密着力が低下し、何らかの衝撃でキートップが基材シートから剥がれてしまうという課題がある。
【０００４】
以上のような従来技術を背景になされたのが本発明である。すなわち本発明の目的は、裏面側に肉逃げ凹部を形成した樹脂成形体と基材シートとを強固に接着する樹脂成形体付きシートを提供することにある。
【課題を解決するための手段】
【０００５】
上記目的を達成すべく本発明は以下のように構成される。
【０００６】
本発明は、基材シートの表面に樹脂成形体の裏面が固着する樹脂成形体付きシートについて、樹脂成形体の裏面に肉逃げ凹部が形成されており、該肉逃げ凹部の凹面に、樹脂成形体の裏面と固着する基材シートから伸びる延長部が固着する樹脂成形体付きシートを提供する。
【０００７】
本発明では、樹脂成形体の裏面に肉逃げ凹部が形成されているため、樹脂成形体の肉厚を薄くすることができ、樹脂成形体の表面に「ヒケ」と呼ばれる窪みを発生し難くすることができる。そして肉逃げ凹部の凹面に、樹脂成形体の裏面と固着する基材シートから伸びる延長部を固着するため、樹脂成形体と基材シートとの固着部分を樹脂成形体の裏面だけでなく凹面に設けることができ、両者間の密着力を高めることができる。このように基材シートが樹脂成形体の凹面に固着すると、樹脂成形体の裏面に対する交差方向にも延長部が伸びているため、樹脂成形体に対しその裏面との交差方向に応力が加わっても、樹脂成形体を基材シートから剥がれ難くすることができる。
【０００８】
延長部を肉逃げ凹部の凹面に沿う凹形状とすることができる。このようにすれば、樹脂成形体と基材シートの固着面積を大きくすることができ、両者間を高い密着力で固着することができる。ここで固着方法について説明する。樹脂成形体と基材シートとはインサート成形で一体化するが、延長部を肉逃げ凹部の凹面に沿う凹形状に形成する場合には、基材シートを樹脂成形体の成形金型にインサートする前に予め同形状にプレフォーミングすることができる。基材シートをプレフォーミングせずに平面状で成形金型にインサートして凹形状に変形させると、基材シートは成形金型を閉じた時に基材シートの軟化温度よりも低い金型温度雰囲気中で伸ばされて凹形状に変形していくため、変形後の基材シートに偏った撓み、しわ、破れが発生することがある。しかし、基材シートをプレフォーミングによって凹形状に形成した後に成形金型にインサートすれば、基材シートに対し偏った撓みや破れを発生し難くすることができる。なお、基材シートのプレフォーミングは、平面状の基材シートをプレフォーミング用金型にセットし、加熱及び加圧して行われる。
【０００９】
肉逃げ凹部の略中央に、樹脂成形体の裏面より外方へ突出する先端を有する柱状の押し子部が設けられており、延長部が該押し子部を通す透孔を有するものとすることができる。このようにすれば、押し子部の形状に追従させるような基材シートの変形を避けることができ、基材シートを破損し難くすることができる。さらに樹脂成形体を射出成形する際に押し子部の先端を溶融樹脂の注入口とし、この透孔を通過して基材シートの表面側に溶融樹脂を注入すれば、基材シートの表面側に形成された樹脂成形体には成形痕が無く、ゲートの痕も目立たなくなり、見映え良い樹脂成形体とすることができる。なお、延長部の透孔はプレス加工やレーザー加工によって、又は前述のプレフォーミングと同時に形成することができる。
【００１０】
延長部を複数の分割片とすることができる。このようにすれば、各分割片の変形は相互に影響を受けないため、基材シートをプレフォーミングせずに平面状でインサートしても基材シートに偏った撓みや破れを発生し難くすることができる。
【００１１】
基材シートを樹脂成形体に光を伝達できる導光板とすることができる。基材シートを透光性の導光板とすれば、樹脂成形体付きシートをバックライト照光式とした場合に、基材シートによって樹脂成形体に効率よく光を伝達することができる。
【００１２】
複数の樹脂成形体が基材シートに固着している樹脂成形体付きシートとすることができる。樹脂成形体付きシートに複数の樹脂成形体を有するものとすれば、操作キーシートのように複数のキートップ（樹脂成形体）が配列するものを得ることができ、複数の樹脂成形体を基材シートで一体化することができるので、取扱いを容易にすることができる。
【００１３】
樹脂成形体と基材シートの間に下地層を有し、樹脂成形体を下地層に対して融着した固化体とすることができる。樹脂成形体と基材シートの間に下地層を設けて、樹脂成形体をこの下地層に対して融着した固化体とすれば、樹脂成形体と基材シートとの固着力を強くすることができ、基材シートから樹脂成形体を剥がれ難くすることができる。ここで、樹脂成形体をなす樹脂成分を下地層をなす樹脂成分として含ませて下地層を形成することができる。このようにすると、下地層と樹脂成形体との固着力を高めることができ、基材シートに対して樹脂成形体を強固に固定することができる。
さらに、下地層を延長部に設けることができる。下地層を延長部に設ければ、樹脂成形体の肉逃げ凹部と基材シートの延長部との固着力を高めることができ、基材シートから樹脂成形体を剥がれ難くすることができる。
【００１４】
樹脂成形体及び下地層が金属めっきが付着する樹脂でなり、樹脂成形体と下地層の各々の露出表面が金属めっき層で覆われているものとすることができる。このようにすれば、樹脂成形体に電解めっき層を形成する際に下地層を利用して通電することができ、下地層の表面から樹脂成形体の表面へと一体に繋がる電解めっき層を形成することができる。このため通常電解めっき層を形成する際に行われる樹脂成形体上に陰極端子を接触させる電解めっき法や、樹脂ランナーを利用して通電させる電解めっき法と異なり、樹脂成形体の表面に陰極端子を接触させた接触跡や、樹脂ランナーを切除した場合ほど大きな切断跡が残らない綺麗な電解めっき層を形成することができる。
【００１５】
また、下地層を印刷層とすれば、印刷処理が塗布形状や塗布厚みを正確に設定することができるため、下地層と樹脂成形体の接触が確実となって、下地層の表面から樹脂成形体の表面へと一体に繋がる金属めっき層はムラが無く綺麗に形成される。また、樹脂成形体と基材シートとの固着力が強くでき、基材シートから樹脂成形体を離脱し難くすることができる。
【００１６】
金属めっき層が付着する樹脂成形体付きシートは、この金属めっき層を電解めっき層とすることができる。金属めっき層を電解めっき層としたため、電解めっき処理で利用できる金属で覆われた綺麗な金属めっき層を有する樹脂成形体付きシートとすることができる。この場合、樹脂成形体や下地層を導電性とし、樹脂成形体や下地層に直接電解めっき層を鍍着するため、簡単に製造することができる。
【００１７】
あるいは、金属めっき層を無電解めっき層と電解めっき層との積層体とすることができる。金属めっき層を無電解めっき層と電解めっき層との積層体としたため、樹脂成形体や下地層に電解めっき層が付着するほどの導電性の高い樹脂を用いずとも、無電解めっき層が付着する樹脂を用いることができ、樹脂選択の幅が広がる。また、無電解めっき層を電解めっき層で覆うため、無電解めっき層では表現することができない金属調の加飾を表現することができる。
【００１８】
前記下地層の厚さは５μｍ〜１００μｍである。無電解めっき層を設ける場合は、下地層の厚さが５μｍ未満では、樹脂成形体に無電解めっきがつくためのアンカー効果を付与する凹凸表面が形成し難く、無電解めっき層の十分な密着性が得られない。また、無電解めっき層を設けずに直接電解めっき層を設ける場合は、十分な電流を通すことができず電解めっき層を形成し難い。下地層の厚さが１００μｍを超えると、下地層の形成に時間がかかり製造コストが高くなる。また下地層の剛性が高まるため、下地層がついた不要な基材シートを切断除去する際に、切断時の衝撃で金属めっき層が剥がれるおそれがある。
【００１９】
こうした樹脂成形体付きシートは、デジタルスチルカメラや携帯電話機に用いられる操作キーシートとすることができ、樹脂成形体はその操作ボタンとすることができる。この操作キーシートは、操作ボタンを基材シートで連結することができ、各操作ボタンを一つ一つのキーに対応させることができ、多くの操作ボタンの取付けを一つの操作キーシートの取付けですませることができ、組み付けが容易である。また、下地層を介して操作ボタンと基材シートを固着している場合は、操作ボタンと基材シートの固着力が強固であることから、機器の筐体からの抜け止めに機能するフランジを設けない操作ボタンとすることができ、操作キーシートの薄型化が可能である。
【発明の効果】
【００２０】
本発明の樹脂成形体付きシートによれば、樹脂成形体の肉厚を薄くすることができ、樹脂成形体の表面に「ヒケ」と呼ばれる窪みを発生し難くすることができる。そして樹脂成形体と基材シートとの固着部分を樹脂成形体の裏面と凹面とに増やすことができ、両者間の密着力を高めることができる。さらに樹脂成形体と固着する延長部が樹脂成形体の裏面に対する交差方向にも伸びているため、樹脂成形体に対しその裏面との交差方向に応力が加わっても、樹脂成形体を基材シートから剥がれ難くすることができる。
【発明を実施するための最良の形態】
【００２１】
以下、本発明の実施形態の例について図面を参照しつつ説明する。なお、各実施形態で共通する構成については、同一符号を付して重複説明を省略する。
【００２２】
以下の実施形態では、「樹脂成形体付きシート」を携帯電話機やデジタルスチルカメラなどに備える操作キーシートとして適用する例を説明する。但し、機器の筐体（外装ケース）やその他の装飾部品としても適用することができる。
【００２３】
第１実施形態〔図１，図２〕：
図１（Ａ）は第１実施形態の操作キーシート１の断面図を、図２は第１実施形態の操作キーシート１に備える基材シート２の斜視図を示す。第１実施形態の操作キーシート１は、基材シート２と、「樹脂成形体」としての樹脂キートップ３と、高分子塗層４と、を備えている。
【００２４】
樹脂キートップ３は図外の接点スイッチなどを押圧操作するもので、熱可塑性樹脂でなり平面視で矩形状に形成されている。この樹脂キートップ３の裏面３ａには平面視で矩形状の肉逃げ凹部３ｂが設けられている。この肉逃げ凹部３ｂにおける底面の略中央には、先端が樹脂キートップ３の裏面３ａより外方へ突出する円柱状の押し子部３ｃが形成されている。なお、本実施形態の樹脂キートップ３は透光性であり、操作キーシートをバックライト照光式とすれば、樹脂キートップ３を照光することができる。
【００２５】
基材シート２は前述した樹脂キートップ３を浮動支持するもので、その樹脂キートップ３を押圧操作できるように可撓性のある薄い樹脂フィルムで形成されている。この基材シート２は樹脂キートップ３の裏面３ａに固着し、さらに裏面３ａと固着する部分から伸びる延長部２ａが肉逃げ凹部３ｂの凹面に沿って凹形状に形成され肉逃げ凹部３ｂに固着している。言い換えると、図２で示すように、基材シート２は樹脂キートップ３における肉逃げ凹部３ｂに入り込むように、肉逃げ凹部３ｂの凹面と同形状に膨出形成された延長部２ａを有している。そして延長部２ａには円形状の透孔２ｂが形成され、その透孔２ｂには押し子部３ｃが貫入している。この透孔２ｂの孔径寸法は押し子部３ｃの外径寸法と略同等となっており、延長部２ａは肉逃げ凹部３ｂの底面を略覆っている。なお、本実施形態の基材シート２は透光性であり、操作キーシートをバックライト照光式とすれば、基材シート２を導光板として使用でき樹脂キートップに光を伝達することができる。なお、基材シート２を導光板とするときは、図１（Ｂ）で示すように、基材シート２が樹脂キートップ３に固着する部分の反対面に、基材シート２を通過する光を拡散させる粗面２ｃが形成されていることが好ましい。基材シート２から効率的に樹脂キートップ３に光を導くためである。
【００２６】
高分子塗層４は操作キーシート１の表面側を装飾するもので、薄い樹脂塗膜で形成されている。この高分子塗層４は、樹脂キートップ３の表面及び側面と基材シートにおける表面側の露出面を被覆している。高分子塗層４を透光性とすれば、操作キーシートをバックライト照光式として、樹脂キートップ３及び高分子塗層４を照光することができる。また、高分子塗層４を金属めっき層の下地層とすることもできる。
【００２７】
ここで操作キーシート１の各構成部分の材質について説明する。
基材シート２の材質については、樹脂キートップ３を押圧操作できるように可撓性の樹脂フィルムを使用することができる。例えば、ポリエチレンテレフタレート樹脂、ポリカーボネート樹脂、ポリエステル樹脂、ポリ塩化ビニル樹脂、ポリ塩化ビニリデン樹脂、ポリプロピレン樹脂、ポリエチレン樹脂、ポリスチレン樹脂、アクリル樹脂などを用いることができる。導光板としても機能させる場合には透光性の材質を用いる。なお、樹脂キートップに対し湿式めっき処理にて金属めっき層を形成する場合は、耐薬品性の高いポリエチレンテレフタレート樹脂が好ましい。また基材シートの厚さについて説明すると、複数の樹脂キートップを密に配置した場合は、基材シートに樹脂キートップの連動を防ぐ柔軟性が必要となるため、基材シートの厚さを６μ〜２００μｍにすることが好ましい。組立作業の際に取扱い易くするためには、基材シートの厚さを３００μ以上とすることが好ましい。
【００２８】
樹脂キートップ３の材質については、熱可塑性樹脂、熱硬化性樹脂、光硬化性樹脂などを使用することができる。本実施形態のように表面などに高分子塗膜４を形成する場合は、例えば、ポリカーボネート樹脂、アクリロニトリルブタジエンスチレン樹脂、アクリル樹脂、ポリエステル樹脂、エポキシ樹脂、シリコーン樹脂、ポリブチレンテレフタレート樹脂やこれらのアロイ系樹脂などを用いることができる。この他、無電解めっき層を形成する場合は、例えば、アクリロニトリルブタジエンスチレン樹脂、ポリプロピレン樹脂、ポリカーボネート樹脂、ポリブチレンテレフタレート樹脂、ポリアミド樹脂、ポリフェニレンオキサイド樹脂、シンジオタクチックポリスチレン樹脂、ポリアセタール樹脂、ポリエーテルスルフォン樹脂、ポリフェニレンスルフィド樹脂、ポリエーテルイミド樹脂、液晶ポリマー、又はこれらを含むアロイ樹脂や変性樹脂などを用いることができる。電解めっき層を形成する場合は、例えば、絶縁性樹脂にカーボンや金属、金属酸化物などの導電性粒子を分散させた導電性樹脂、あるいは、ポリチオフェン、ポリアニリン、ポリアセチレン、ポリピロールなどの導電性高分子樹脂などを用いることができる。照光式の操作キーシート１とする場合には、樹脂キートップ３を通じて照光させるため、透光性の材質が用いられる。
基材シート２を導光板とする場合には、樹脂キートップ３の材質と基材シート２の材質を同質にすることが好ましい。樹脂キートップ３と基材シート２のそれぞれの光に対する屈折率が近似している程、基材シート２から樹脂キートップ３へ光が導かれて、照光性を高めることができるからである。
【００２９】
高分子塗層４の材質については、基材シート２や樹脂キートップ３にむら無く塗膜を形成できるものを使用することができる。例えば、アクリル樹脂、塩化ビニル樹脂、酢酸ビニル樹脂、ポリカーボネート樹脂、ポリエステル樹脂、ポリウレタン樹脂、又はこれらの混合物、或いはこれらの変性体などが挙げられる。
また、高分子塗層の材質を金属めっき層が鍍着する樹脂で形成することができる。具体的には無電解めっきが鍍着する樹脂や、電解めっきが鍍着する樹脂を用いることができる。無電解めっきが鍍着して無電解めっき層を形成できる樹脂は、例えば、アクリロニトリルブタジエンスチレン樹脂、ポリプロピレン樹脂、ポリフェニレンオキサイド樹脂、ポリアセタール樹脂、ポリアミド樹脂、ポリスルフォン樹脂、又はこれらを含むアロイ樹脂や変性樹脂などが挙げられる。他方、電解めっきが鍍着して電解めっき層を形成できる樹脂は、例えば、絶縁性樹脂にカーボンや金属、金属酸化物などの導電性粒子を分散させた導電性樹脂、あるいは、ポリチオフェン、ポリアニリン、ポリアセチレン、ポリピロールなどの導電性高分子樹脂などが挙げられる。このように金属めっき層が鍍着する樹脂で高分子塗層を形成すれば、樹脂キートップを金属めっき層が鍍着しない樹脂で形成しても、その樹脂キートップの表面に金属めっき層を鍍着することができる。
【００３０】
次に、操作キーシート１の製造方法について説明する。
先ず樹脂フィルムを、プレス成形、真空成形、圧空成形等の方法でプレフォーミングして樹脂キートップ３の肉逃げ凹部３ｂに入り込む膨出形状の延長部２ａを形成した後、レーザー加工、抜き加工にて透孔２ｂを設け基材シート２を形成する。この基材シート２を射出成形金型にインサートして、基材シート２の裏面側となる押し子部３ｃの先端を溶融樹脂の注入口とし、この透孔２ｂを通過して基材シート２の表面側に溶融樹脂を射出して樹脂キートップ３を成形し、同時に基材シート２と樹脂キートップ３を固着一体化する。なお、基材シート２と樹脂キートップ３を固着する際に、両者の固着強度を高める場合は、予め延長部２ａを含めた固着面に接着剤、プライマーなどの下地層を塗布しておく。次に樹脂キートップ３の表面及び側面と基材シートにおける表面側の露出面に対し、高分子塗料を塗布して高分子塗層４を形成し、本実施形態の操作キーシート１を得る。
なお、基材シート２に樹脂キートップ３を照光させるための粗面２ｃを設ける場合には、樹脂キートップ３の裏面３ａと固着する基材シート２の反対面に対してブラスト加工、粗面治具の押圧、ＵＶ樹脂の塗布、ＵＶ樹脂の型成形固着などを行うか、少なくとも片面に予め粗面２ｃが形成されている基材シート２を用いる。
【００３１】
最後に、操作キーシート１の作用、効果について説明する。
本実施形態の操作キーシート１によれば、樹脂キートップ３の裏面３ａに肉逃げ凹部３ｂが形成されているため、樹脂キートップ３の肉厚を薄くすることができ、樹脂キートップ３の表面に「ヒケ」と呼ばれる窪みを発生し難くすることができる。そして肉逃げ凹部３ｂの凹面に基材シート２の延長部２ａが固着するため、樹脂キートップ３と基材シート２との固着部分を樹脂キートップ３の裏面３ａと凹面とに増やすことができ、両者間の密着力を高めることができる。このように基材シート２が樹脂キートップ３の裏面３ａと肉逃げ凹部３ｂの凹面に固着すると、樹脂キートップ３の裏面３ａに対する交差方向にも基材シート２の延長部２ａが伸びて固着しているため、樹脂キートップ３に対しその裏面３ａとの交差方向の応力、即ち樹脂キートップ３の押圧応力が加わっても、樹脂キートップ３を基材シート２から剥がれ難くすることができる。また、基材シート２から伸びる延長部２ａが樹脂キートップ３の凹面、即ち、樹脂キートップ３の内側面で固着しているため、基材シート２が樹脂キートップ３の外側面で固着するような場合と比較すると、基材シート２と樹脂キートップ３との境界部分が樹脂キートップ３の側面や表面に表れることがない。そのため、見栄えが悪くなることがない。
【００３２】
延長部２ａを肉逃げ凹部２ｂの凹面に沿う凹形状としてあり、肉逃げ凹部２ｂの側面３ｄだけでなく肉逃げ凹部２ｂの底面３ｅにおいても固着するため、樹脂キートップ３と基材シート２の固着面積を大きくすることができ、両者間を高い密着力で固着することができる。
【００３３】
延長部２ａが押し子部３ｃを通す透孔２ｂを有するため、基材シート２を押し子部３ｃの形状に追従させるような変形をさせる必要がなく、基材シート２を破損し難くすることができる。さらに樹脂キートップ３を射出成形する際に押し子部３ｃの先端を溶融樹脂の注入口とし、この透孔２ｂを通過して基材シート２の表面側に溶融樹脂を注入するため、基材シート２の表面側に形成された樹脂キートップ３には成形痕が無く、見映え良い樹脂キートップ３とすることができる。また、溶融樹脂の注入口と透孔２ｂとが略同径となるため、溶融樹脂の射出工程において基材シート２が樹脂キートップ３に入り込みにくく、不良品が生じにくく歩留まりよく得られる操作キーシート１となる。
【００３４】
プレフォーミングを行っているため、肉逃げ凹部３ｂの凹形状への追従が不十分となった樹脂キートップ３が形成されることはなく、撓みや裂けが生じた基材シート２の部分を有する操作キーシートとなることはない。
【００３５】
操作キーシート１をバックライト照光式とした場合に、基材シート２及び樹脂キートップ３を透光性としているため、この基材シート２を樹脂キートップ３に光を伝達できる導光板とすることができる。したがって基材シート２によって樹脂キートップ３に効率よく光を伝達することができる。
【００３６】
第１実施形態の第１変形例〔図３，図４〕：
図３は第１変形例の操作キーシート５の断面図を、図４は第１変形例の操作キーシート５に備える基材シート６の斜視図を示す。第１実施形態の操作キーシート１では、基材シート２における透孔２ｂの孔径寸法を押し子部３ｃの外径寸法と略同等に形成する例を示したが、第１変形例の操作キーシート５は基材シート６の延長部６ａに形成した円形状の透孔６ｂの孔径寸法を樹脂キートップ７の押し子部７ｃの外径寸法より大きく形成している。このため樹脂キートップ７の裏面７ａに形成した肉逃げ凹部７ｂにおける押し子部７ｃの周囲の底面が裏面側に表出している。このようにしても操作キーシート１と同様の作用、効果を発揮することができる。
【００３７】
第１実施形態の操作キーシート１は、樹脂フィルムをプレフォーミングした後にレーザー加工を用いて透孔２ｂの位置と孔径を高精度で形成して基材シート２を得ているが、第１変形例の操作キーシート５では、平面状の樹脂フィルムに透孔６ｂを抜き加工（プレス加工）で形成した後にプレフォーミングすれば、図４で示すような基材シート６を得ることができる。このようにレーザー加工工程に替えて抜き加工工程を行うことで、製造時間の短縮及び製造コストの引き下げをすることができる。なお、透孔６ｂの孔径寸法が樹脂キートップ７の押し子部７ｃの外径寸法より大きいのは、プレフォーミングの際に孔径が拡がるためである。
【００３８】
第１実施形態の第２変形例〔図５〜図７〕：
図５は第２変形例の操作キーシート８の断面図を、図６は第２変形例の操作キーシート８に備える基材シート９の斜視図を示す。第１実施形態の操作キーシート１では、基材シート２における延長部２ａを凹形状に形成する例を示したが、第２変形例の操作キーシート８は基材シート９の延長部９ａを四角い筒状に設け、透孔９ｂを矩形状に形成している。このため樹脂キートップ１０の裏面１０ａに形成した肉逃げ凹部１０ｂにおける底面及び側面の底面側が、裏面側に表出している。このようにしても操作キーシート１と同様の作用、効果を発揮することができる。
【００３９】
第１実施形態の操作キーシート１は、樹脂フィルムをプレフォーミングした後にレーザー加工を用いて透孔２ｂの位置と孔径を高精度で形成して基材シート２を得ているが、第２変形例の操作キーシート８では、平面状の樹脂フィルムに矩形状の透孔９ｂを抜き加工で形成した後にプレフォーミングし、図６で示すような基材シート９を得ることができる。このようにレーザー加工工程に替えて抜き加工工程を行うことで、製造時間の短縮及び製造コストの引き下げをすることができる。なお、延長部９ａを四角い筒状に形成するには、抜き工程において樹脂キートップ１０の肉逃げ凹部１０ｂにおける底面の大きさよりやや小さい矩形状の透孔９ｂを形成する。するとプレフォーミングの際に透孔９ｂが肉逃げ凹部１０ｂにおける底面の大きさより拡がり、延長部９ａが底無しの四角い筒状に形成される。
【００４０】
第２変形例では、基材シート９の延長部９ａが肉逃げ凹部１０ｂの側面１０ｄと固着し肉逃げ凹部１０ｂの底面１０ｅにまでは達していないが、操作キーシート１や操作キーシート５と比べて基材シート９の変形する部分が少ないため、樹脂キートップ１０の周囲に露出する基材シート９の部分にシワが入りにくい。そのため、厚みのある基材シート９を用いることができる。
【００４１】
図７は第２変形例のさらなる変形例である操作キーシート８ａの断面図を示す。この操作キーシート８ａは、透孔９ｂを矩形状に形成し延長部９ａを四角い筒状に形成している点は、操作キーシート８と同じであるが、本変形例における延長部９ａは、前述の操作キーシート８の延長部９ａよりも高くなるように設けている。こうすることで、樹脂キートップ１０が射出成形される際に、延長部９ａの先端の両面が樹脂キートップ１０を形成する樹脂で被覆される埋入部９ｃが形成されている。
埋入部９ｃが形成されることで、操作キーシート８ａは操作キーシート８よりも樹脂キートップ１０と基材シート９との固着力を高めることができる。
【００４２】
第１実施形態の第３変形例〔図８，図９〕：
図８は第３変形例の操作キーシート１１の断面図を、図９は第３変形例の操作キーシート１１に用いる基材シート１２の斜視図を示す。第１実施形態の操作キーシート１では、基材シート２における延長部２ａを凹形状に形成する例を示したが、第３変形例の操作キーシート１１は基材シート１２の延長部１２ａを４つの分割片とし、樹脂キートップ１３の裏面１３ａに形成した肉逃げ凹部１３ｂにおける側面固着している。このため樹脂キートップ１３の肉逃げ凹部１３ｂにおける底面及び一部の側面が、裏面側に表出している。このようにしても操作キーシート１と同様の作用、効果を発揮することができる。
【００４３】
第１実施形態の操作キーシート１は、プレフォーミングした基材シート２をインサートして、基材シート２と樹脂キートップ３を一体化しているが、第３変形例の操作キーシート１１では、基材シート１２をプレフォーミングせずに平面状のままでインサートして基材シート１２と樹脂キートップ１３を一体化することができる。これは延長部１２ａを４つの分割片としたためであって、各分割片が相互に引っ張り変形の影響を受けずにインサート成形することができ、一体成形後基材シート１２に偏った撓みや破れを発生し難くすることができる。基材シート１２は、図９で示すように、インサート前に抜き加工によって透孔１２ｂとスリット１２ｃが形成される。そしてこの基材シート１２をインサートすると金型のキャビティー面に沿って各分割片が破線部分で屈曲する。
【００４４】
第２実施形態〔図１０〜図１８〕：
図１０には第２実施形態の操作キーシート１４の斜視図を、図１１は、図１０のＳＡ−ＳＡ線断面図を示す。この操作キーシート１４は、図１２で示すように、デジタルスチルカメラに用いられるものである。図１３〜図１８には操作キーシート１４の製造過程における平面図と断面図をそれぞれ示す。第２実施形態の操作キーシート１４が第１実施形態の操作キーシート１と異なるのは、基材シート１５の構成と、「樹脂成形体」としての４つの樹脂キートップ１６と下地層１７と金属めっき層１８とを備える点である。
【００４５】
樹脂キートップ１６は第１実施形態の樹脂キートップ３と同様に、それぞれ熱可塑性樹脂でなり平面視で矩形状に形成されている。この樹脂キートップ１６の裏面１６ａには平面視で矩形状の肉逃げ凹部１６ｂが設けられている。この肉逃げ凹部１６ｂにおける底面の略中央には、先端が樹脂キートップ１６の裏面１６ａより外方へ突出する円柱状の押し子部１６ｃが形成されている。なお、本実施形態の樹脂キートップ１６は無電解めっきが鍍着する樹脂で形成されている。
【００４６】
基材シート１５は第１実施形態の基材シート２と同様に、可撓性のある薄い樹脂フィルムでなり、平面視で外縁及び内縁が略矩形の環形状に形成されている。この基材シート１５は各々樹脂キートップ１６の裏面１６ａに固着し、さらに裏面１６ａと固着する部分から伸びる延長部１５ａが肉逃げ凹部１６ｂの凹面に沿って凹形状に形成され肉逃げ凹部１６ｂに固着している。言い換えると、図１１で示すように、基材シート１５は樹脂キートップ１６における肉逃げ凹部１６ｂに入り込むように、肉逃げ凹部１６ｂの凹面と同形状に膨出形成された延長部１５ａを有している。そして延長部１５ａには円形状の透孔１５ｂが形成され、その透孔１５ｂには押し子部１６ｃが貫入している。この透孔１５ｂの孔径寸法は押し子部１６ｃの外径寸法と略同等となっており、延長部１５ａは肉逃げ凹部１６ｂの底面を略覆っている。このような基材シート１５は、図１０で示すように、角部１５ｃが樹脂キートップ１６の「連結部」を形成している。
また、各樹脂キートップ１６を押圧操作する際に、隣接する樹脂キートップ１６の連動を防ぐために、連結部１５ｃにはスリット１５ｄを形成することができる。このスリット１５ｄは、樹脂キートップ１６の連結部１５ｃとなる４箇所に設けることが好ましい。
【００４７】
下地層１７は基材シート１５の表面側に塗布形成され、樹脂キートップ１６の裏面１６ａ及び肉逃げ凹部１６ｂの凹面を基材シート１５に固着している。なお、本実施形態の下地層１７は無電解めっきが鍍着する樹脂で形成されている。
【００４８】
金属めっき層１８は操作キーシート１４の表面側を装飾するもので、湿式めっき処理によって形成される金属めっき層であり、樹脂キートップ１６の表面及び側面と下地層１７の露出面を被覆している。この金属めっき層１８は、無電解めっき層と電解めっき層との積層体でなる層とし得る他、電解めっき層単独でなる層とすることもできが、本実施形態の金属めっき層１８は無電解めっき層と電解めっき層との積層体でなる層である。
【００４９】
ここで操作キーシート１４の各構成部分の材質について説明する。
基材シート１５の材質については、第１実施形態の基材シート２と同様に樹脂キートップ１６を独立して押圧操作できるように可撓性の樹脂フィルムを用いるが、前述したように樹脂キートップ１６に対し湿式めっき処理にて金属めっき層を形成することから、金属めっき処理工程において侵されないために耐薬品性が高く、金属めっき層が鍍着しないものを使用する。例えば、ポリエチレンテレフタレート樹脂、ポリプロピレン樹脂、ポリエチレン樹脂、ポリスチレン樹脂などを用いることができる。
【００５０】
樹脂キートップ１６の材質については、金属めっき層が鍍着する樹脂を用いることができ、具体的には本実施形態のように無電解めっきが鍍着する樹脂や、電解めっきが鍍着する樹脂を用いることができる。前述したように、無電解めっきが鍍着して無電解めっき層を形成できる樹脂は、例えば、アクリロニトリルブタジエンスチレン樹脂、ポリプロピレン樹脂、ポリフェニレンオキサイド樹脂、ポリアセタール樹脂、ポリアミド樹脂、ポリスルフォン樹脂、又はこれらを含むアロイ樹脂や変性樹脂などが挙げられる。他方、電解めっきが鍍着して電解めっき層を形成できる樹脂は、例えば、絶縁性樹脂にカーボンや金属、金属酸化物などの導電性粒子を分散させた導電性樹脂、あるいは、ポリチオフェン、ポリアニリン、ポリアセチレン、ポリピロールなどの導電性高分子樹脂などが挙げられる。
【００５１】
下地層１７の材質については、樹脂キートップ１６と強固に固着するために、本実施形態では樹脂キートップ１６を形成する樹脂成分を含む。さらに下地層１７を形成する樹脂と樹脂キートップ１６を形成する樹脂とが同じであるとより強固に固着でき好ましい。ここで「樹脂成分」とは、樹脂キートップ１６や下地層１７を形成する樹脂が、複数種の樹脂の混合物の場合はその少なくとも一の樹脂をいい、またその樹脂が、複数種の樹脂の混合物か一の樹脂かにかかわらずブロック共重合体樹脂を含む場合はその一部のブロック部分をいうものとする。具体的には本実施形態のように無電解めっきが鍍着する樹脂や、電解めっきが鍍着する樹脂を用いることができる。無電解めっきが鍍着して無電解めっき層を形成できる樹脂は、例えば、アクリロニトリルブタジエンスチレン樹脂、ポリプロピレン樹脂、ポリフェニレンオキサイド樹脂、ポリアセタール樹脂、ポリアミド樹脂、ポリスルフォン樹脂、又はこれらを含むアロイ樹脂や変性樹脂などが挙げられる。他方、電解めっきが鍍着して電解めっき層を形成できる樹脂は、例えば、絶縁性樹脂にカーボンや金属、金属酸化物などの導電性粒子を分散させた導電性樹脂、あるいは、ポリチオフェン、ポリアニリン、ポリアセチレン、ポリピロールなどの導電性高分子樹脂などが挙げられる。下地層１７の厚さは前述したように、５μｍ〜１００μｍであり、好ましくは１０μｍ〜５０μｍである。
【００５２】
金属めっき層１８の材質については、湿式めっき処理で用いることができる金属であり、無電解めっき層と電解めっき層との積層体でなる層の場合と、電解めっき層単独でなる層の場合がある。本実施形態のように無電解めっき層と電解めっき層との積層体でなる層の場合は、ニッケル、ニッケル合金、金、銀、銅、コバルトなど無電解めっき層の表面に、クロム、金、銀、銅、ニッケル、ロジウム、白金、亜鉛、合金（錫−銅合金、錫−コバルト合金、錫−ニッケル合金）などの電解めっき層が積層している。他方、電解めっき層単独でなる層の場合は、クロム、金、銀、銅、ニッケル、ロジウム、白金、亜鉛、合金（錫−銅合金、錫−コバルト合金、錫−ニッケル合金）などを用いることができる。なお、本実施形態のように金属めっき層を無電解めっき層と電解めっき層との積層体とすると、樹脂キートップ１６や下地層１７に導電性が不要となり無電解めっき層が鍍着する樹脂を用いればよく、樹脂選択の幅が広がる。また、無電解めっき層を電解めっき層で覆うため、無電解めっき層では表現することができない金属調の加飾を表現することができる。他方、金属めっき層を電解めっき層とすると、導電性の樹脂キートップ１６や下地層１７に直接電解めっき層が鍍着するため、簡単に製造することができる。
【００５３】
操作キーシート１４の製造方法について説明する。
先ず、図１３で示すように、基材シート１５の表面に導電路となる下地層１７を印刷にて形成する。印刷は種々の印刷方法を採用することができるが、下地層１７を形成する樹脂を溶剤で溶かした樹脂溶液を含む印刷インキを印刷することが好ましい。この下地層１７は、樹脂キートップ１６との固着部１７ａ、導電路を形成する路部１７ｂ、電解めっき処理で陰極端子を取付ける接点接触部１７ｃを有している。次に、図１４で示すように、基材シート１５をプレフォーミングして樹脂キートップ１６の肉逃げ凹部１６ｂに入り込む膨出形状の延長部１５ａを形成する。その後、図１５で示すように、固着部１７ａに対しレーザー加工にて合計４つの透孔１５ｂを設ける。基材シート１５上にスリット１５ｄを設ける場合には、同様にレーザーでスリット１５ｄを形成する。
この基材シート１５を射出成形金型にインサートして、基材シート１５の裏面側より表面側に透孔１５ｂを通じて溶融樹脂を射出して樹脂キートップ１６を成形する。こうして図１６で示すように、環状に配置した４つの樹脂キートップ１６が形成される。
次に、樹脂キートップ１６の表面及び側面と下地層１７の露出面にエッチング処理や触媒処理を施した後、基材シート１５を無電解めっき処理用の水溶液に浸漬し、樹脂キートップ１６の表面及び側面と下地層１７の露出面に無電解めっき層１８ａを形成する。その後接点接触部１７ｃに陰極端子を接続して電解めっき処理用の水溶液に浸漬し、図１７で示すように、無電解めっき層１８ａに通電して電解めっき層１８ｂを形成する。無電解めっき層１８ａと電解めっき層１８ｂとでなる金属めっき層１８を形成した後は、図１８（Ｂ）で示すようにカット刃Ｋを当てて、図１８（Ａ）で示すように破線部を切断して、路部１７ｂや接点接触部１７ｃを含む余分な基材シート１５を切断除去する。こうして本実施形態の操作キーシート１４を得る。
透孔１５ｂやスリット１５ｄは、延長部１５ａを形成するプレフォーミングの前に行うこともでき、この場合には、透孔１５ｂとスリット１５ｄの形成を同時に行うことが可能となる。
【００５４】
この第２実施形態の操作キーシート１４は、４つの樹脂キートップ１６がそれぞれ異なる操作キーとして機能させることができ、４つ一組で上下左右の方向移動を可能とするようなキー群を形成している。したがって、操作キーシート１４によれば、必要な操作キーを複数含むキーシートを形成している。
また、樹脂キートップ１６ごとに分割することで、個々の操作キーを製造することもできる。こうした場合は、操作キーシート１４を通じて個々の樹脂キートップ１６を得るため、一度に多数個の樹脂キートップ１６を製造できるという利点を有する。
【００５５】
第２実施形態の操作キーシート１４によれば、第１実施形態の操作キーシート１と同様に、樹脂キートップ１６の表面に「ヒケ」と呼ばれる窪みを発生し難くすることができ、基材シート１５と樹脂キートップ１６との密着力を高めることができ、見映え良い樹脂キートップ１６とすることができる他、次の作用、効果を発揮する。
【００５６】
下地層１７の露出面から樹脂キートップ１６の側面及び表面へと一体に繋がる無電解めっき層１８ａで下地層１７と樹脂キートップ１６とを覆うことができる。よって樹脂キートップ１６の表面への電解めっき層１８ｂの形成は、接点接触部１７ｃに陰極端子を接触させ接点電極部１７ｃ、路部１７ｂ、固着部１７ａを通じて通電して行うことができる。このため樹脂キートップ上に陰極端子を接触させたり、樹脂ランナーを利用して通電させたりする従来の電解めっき処理方法と異なり、樹脂キートップ１６には陰極端子の接触跡や樹脂ランナーを切断した場合ほど大きな切断跡が残らず、綺麗な外観の金属めっき層１８を形成することができる。
【００５７】
基材シート１５に印刷で下地層１７を形成しているため、塗料に含まれている溶剤によって基材シート１５の表面を粗化することができ、基材シート１５と下地層１７の密着力を高めることができる。そしてこの下地層１７に対し射出成形時に融着可能な同材質の樹脂でなる樹脂キートップ１６を形成すると、下地層１７と樹脂キートップ１６の密着力を高めることができ、基材シート１５に対する樹脂キートップ１６の固着力をより強固にすることができる。
【００５８】
また、下地層１７を印刷形成しているため、溶融射出成形で形成する樹脂ランナーによる路部に比較して樹脂の流動配向が小さく、下地層１７をより均一分散の状態に形成することができる。よって無電解めっきの前処理の際に下地層１７に対しアンカー効果を付与する凹凸表面を均一に形成することができ、無電解めっき層１８ａの密着力を高めることができる。
【００５９】
さらに、下地層１７を印刷形成しているため、塗布形状や塗布厚みを正確に設けることができる。正確な塗布形状が形成されるため下地層１７と樹脂キートップ１６の接触を確実にでき、下地層１７の表面から樹脂キートップ１６の側面へと一体に繋がる無電解めっき層１８ａを形成することができる。
【００６０】
第２実施形態の第１変形例〔図１９〕：
操作キーシート１４では、下地層１７を設けて樹脂キートップ１６の表面に金属めっき層１８を備える構成としたが、図１３で示すように、下地層１７や金属めっき層１８を設けずに、樹脂キートップ１６の表面を塗装、蒸着、印刷などして装飾するとともに、樹脂キートップ１６の表面に表示部１６ｄを設けて、この表示部１６ｄから照光させる照光式の操作キーシート１９とすることができる。
【００６１】
照光式の操作キーシート１９とする場合には、基材シート１５を導光板とし、その基材シート１５の側面から光が入るように、例えば、図１９で示すように、基材シート１５に照光源Ｌが入り込む採光孔１５ｅを設けることが好ましい。こうした採光孔１５ｅは、隣接する樹脂キートップ１６の連動防止のためのスリットを兼ねて、膨出溝１５ｇを有する採光孔１５ｆとすることも好ましい。こうした採光孔１５ｅ，１５ｆは、操作キーシート１９の対角線上の２箇所の連結部１５ｃに設けることが好ましい。なお、防水、防塵の観点から基材シート１５に貫通孔を設けることが好ましくない場合には、基材シート１５の縁に照光源Ｌが配置するように設計しても良い。
【００６２】
第２実施形態の第２変形例〔図２０，図２１〕：
図２０は第２変形例の操作キーシート２０に用いる基材シート２１の平面図を、図２１は第２変形例の操作キーシート２０の断面図（操作キーシート１４における図１１に相当）を示す。第２実施形態の操作キーシート１４では、基材シート１５における延長部１５ａを凹形状に形成する例を示したが、第２変形例の操作キーシート２０は基材シート２１の延長部２１ａを４つの分割片とし、樹脂キートップ２２の裏面２２ａに形成した肉逃げ凹部２２ｂにおける側面に固着している。このため樹脂キートップ２２の肉逃げ凹部２２ｂにおける底面及び一部の側面が、裏面側に表出している。このようにしても操作キーシート１４と同様の作用、効果を発揮することができる。
【００６３】
第２実施形態の操作キーシート１４は、プレフォーミングした基材シート１５をインサートして、基材シート１５と樹脂キートップ１６を一体化しているが、第２変形例の操作キーシート２０では、基材シート２１をプレフォーミングせずに平面状でインサートして基材シート２１と樹脂キートップ２２を一体化することができる。これは延長部２１ａを４つの分割片としたためであって、各分割片が相互に引っ張り変形の影響を受けずにインサート成形することができ、一体成形後基材シート２１に偏った撓みや破れを発生し難くすることができる。基材シート２１は、図２０で示すように、インサート前に抜き加工によって透孔２１ｂとスリット２１ｃが形成される。なお、下地層１７を破線で示している。
【実施例】
【００６４】
実施例に基づき本発明をさらに詳細に説明する。
【００６５】
１．操作キーシートの製造：  実施例、比較例となる操作キーシートを以下のとおり製造した。
【００６６】
実施例１：  基材シート(15)には厚さ５０μｍのポリエチレンテレフタレートフィルムを用い、下地層(17)には樹脂キートップ(16)と同グレードのアクリロニトリルブタジエンスチレン樹脂を溶剤で希釈してスクリーン印刷にて塗布厚を１０μｍに形成した。この基材シート(15)をプレフォーミングした後に延長部(15a)に対して抜き加工で透孔(15b)を設け、インサート成形でアクリロニトリルブタジエンスチレン樹脂を射出成形して高さ１ｍｍの樹脂キートップ(16)を一体成形した。その後、湿式めっき処理にて金属めっき層(18)を形成した。この金属めっき層(18)は、ニッケルでなる無電解めっき層(18a)とクロムでなる電解めっき層(18b)との積層体とした。こうして第２実施形態で示した操作キーシート(14)を試料１として製造した。なお、基材シート(15)と下地層(17)の間には、ポリエステル樹脂系塗料および塩酢ビ−アクリル樹脂系塗料積層印刷して密着力を高めた。
【００６７】
実施例２：  実施例１と異なるのは、基材シート(21)をプレフォーミングせずに延長部(21a)となる部分に透孔(21b)とスリット(21c)を設け、平面状の基材シート(21)をインサートした点である。このようにして第２実施形態の変形例で示した操作キーシート(20)を試料２として製造した。
【００６８】
比較例１：  実施例１と異なるのは、基材シート(23)をプレフォーミングせずに延長部となる部分を抜き加工し、平面状の基材シート(23)をインサートした点である。このようにして比較例１の操作キーシート(24)を試料３として製造した。樹脂キートップ(25)と基材シート(23)の固着部分は、図２２で示すように、樹脂キートップ(25)の肉逃げ凹部(25a)を除く裏面(25b)のみである。
【００６９】
２．操作キーシートの評価：  上記実施例、比較例で製造した試料１〜試料３の各操作キーシート(14,20,24)について、樹脂キートップ(16,22,25)と基材シート(15,21,23)との剥離強度を以下の方法で測定し評価した。
【００７０】
「試験１」；  試料１〜試料３の各操作キーシート(14,20,24)について、樹脂キートップ(16,22,25)を基材シート(15,21,23)の垂直方向に引っ張り、樹脂キートップ(16,22,25)が基材シート(15,21,23)から剥離した時の荷重を荷重測定器で測定した。表１にその結果を示す。
【００７１】
「試験２」；  試料１〜試料３の各操作キーシート(14,20,24)について、樹脂キートップ(16,22,25)の裏面(16a,22a,25b)に側面側より約３％の剥離部分を設けた後、試験１と同様に樹脂キートップ(16,22,25)を引っ張り、樹脂キートップ(16,22,25)が基材シート(15,21,23)から剥離した時の荷重を荷重測定器で測定した。表１にその結果も示す。
【００７２】
試験１では、表１で示すように、試料１，試料２の剥離荷重は、試料３の剥離荷重より高く、試料１，試料２は高い固着力を発揮している。なお、押圧操作を繰り返し行っても試料１，試料２は、樹脂キートップ(16,22)が基材シート(15,21)から剥がれなかったが、試料３は樹脂キートップ(25)が基材シート(23)から剥がれてしまった。
試験２でも試験１と同様に、試料１，試料２の剥離荷重が高く、剥離部分が生じても高い固着力を発揮している。
【００７３】
【表１】
2009107257.tif 000003
【図面の簡単な説明】
【００７４】
【図１】第１実施形態の操作キーシートの断面図であり、分図１（Ａ）はその一実施形態の断面図、分図１（Ｂ）は他の実施形態の断面図。
【図２】第１実施形態の操作キーシートに備える基材シートの斜視図。
【図３】第１実施形態の操作キーシートにおける第１変形例の断面図。
【図４】第１実施形態の第１変形例に備える基材シートの斜視図。
【図５】第１実施形態の操作キーシートにおける第２変形例の断面図。
【図６】第１実施形態の第２変形例に備える基材シートの斜視図。
【図７】図５の操作キーシートの変形例の断面図。
【図８】第１実施形態の操作キーシートにおける第３変形例の断面図。
【図９】第１実施形態の第３変形例に用いる基材シートの斜視図。
【図１０】第２実施形態の操作キーシートの斜視図。
【図１１】図１０のＳＡ−ＳＡ線断面図。
【図１２】第２実施形態の操作キーシートが搭載されたデジタルスチルカメラの背面斜視図。
【図１３】第２実施形態による操作キーシートの一製造工程の説明図であり、分図１３（Ａ）は平面図、分図１３（Ｂ）は分図１３（Ａ）のＳＢ−ＳＢ線断面図。
【図１４】第２実施形態による操作キーシートの一製造工程の説明図であり、分図１４（Ａ）は平面図、分図１４（Ｂ）は分図１４（Ａ）のＳＣ−ＳＣ線断面図。
【図１５】第２実施形態による操作キーシートの一製造工程の説明図であり、分図１５（Ａ）は平面図、分図１５（Ｂ）は分図１５（Ａ）のＳＤ−ＳＤ線断面図。
【図１６】第２実施形態による操作キーシートの一製造工程の説明図であり、分図１６（Ａ）は平面図、分図１６（Ｂ）は分図１６（Ａ）のＳＥ−ＳＥ線断面図。
【図１７】第２実施形態による操作キーシートの一製造工程の説明図であり、分図１７（Ａ）は平面図、分図１７（Ｂ）は分図１７（Ａ）のＳＦ−ＳＦ線断面図。
【図１８】第２実施形態による操作キーシートの一製造工程の説明図であり、分図１８（Ａ）は平面図、分図１８（Ｂ）は分図１８（Ａ）のＳＧ−ＳＧ線断面図。
【図１９】第２実施形態の第１変形例における操作キーシートの斜視図。
【図２０】第２実施形態の操作キーシートにおける変形例に用いる基材シートの平面図。
【図２１】第２実施形態の操作キーシートにおける変形例の図１１相当断面図。
【図２２】比較例の操作キーシートの図１１相当断面図。
【符号の説明】
【００７５】
１    操作キーシート（第１実施形態）
２    基材シート
２ａ  延長部
２ｂ  透孔
２ｃ  粗面
３    樹脂キートップ（樹脂成形体）
３ａ  裏面
３ｂ  肉逃げ凹部
３ｃ  押し子部
３ｄ  側面
３ｅ  底面
４    高分子塗層
５    操作キーシート（第１実施形態の第１変形例）
６    基材シート
６ａ    延長部
６ｂ    透孔
７    樹脂キートップ（樹脂成形体）
７ａ  裏面
７ｂ  肉逃げ凹部
７ｃ  押し子部
８    操作キーシート（第１実施形態の第２変形例）
８ａ  操作キーシート（第１実施形態の第２変形例の変形例）
９    基材シート
９ａ  延長部
９ｂ  透孔
９ｃ  埋入部
１０    樹脂キートップ（樹脂成形体）
１０ａ  裏面
１０ｂ  肉逃げ凹部
１０ｃ  押し子部
１０ｄ  側面
１０ｅ  底面
１１    操作キーシート（第１実施形態の第３変形例）
１２    基材シート
１２ａ  延長部
１２ｂ  透孔
１２ｃ  スリット
１３    樹脂キートップ（樹脂成形体）
１３ａ  裏面
１３ｂ  肉逃げ凹部
１３ｃ  押し子部
１４    操作キーシート（第２実施形態）
１５    基材シート
１５ａ  延長部
１５ｂ  透孔
１５ｃ  角部（連結部）
１５ｄ  スリット
１５ｅ，１５ｆ  採光孔
１５ｇ  膨出溝
１６    樹脂キートップ（樹脂成形体）
１６ａ  裏面
１６ｂ  肉逃げ凹部
１６ｃ  押し子部
１６ｄ  表示部
１７    下地層
１７ａ  固着部
１７ｂ  路部
１７ｃ  接点接触部
１８    金属めっき層
１８ａ  無電解めっき層
１８ｂ  電解めっき層
１９    操作キーシート（第２実施形態の第１変形例）
２０    操作キーシート（第２実施形態の第２変形例）
２１    基材シート
２１ａ  延長部
２１ｂ  透孔
２１ｃ  スリット
２２    樹脂キートップ（樹脂成形体）
２２ａ  裏面
２２ｂ  肉逃げ凹部
２２ｃ  押し子部
２３    基材シート
２４    操作キーシート（比較例１）
２５    樹脂キートップ
２５ａ  肉逃げ凹部
２５ｂ  裏面
Ｋ    カット刃
Ｌ    照光源
【図１】
2009107257.tif 000004
【図２】
2009107257.tif 000005
【図３】
2009107257.tif 000006
【図４】
2009107257.tif 000007
【図５】
2009107257.tif 000008
【図６】
2009107257.tif 000009
【図７】
2009107257.tif 000010
【図８】
2009107257.tif 000011
【図９】
2009107257.tif 000012
【図１０】
2009107257.tif 000013
【図１１】
2009107257.tif 000014
【図１２】
2009107257.tif 000015
【図１３】
2009107257.tif 000016
【図１４】
2009107257.tif 000017
【図１５】
2009107257.tif 000018
【図１６】
2009107257.tif 000019
【図１７】
2009107257.tif 000020
【図１８】
2009107257.tif 000021
【図１９】
2009107257.tif 000022
【図２０】
2009107257.tif 000023
【図２１】
2009107257.tif 000024
【図２２】
2009107257.tif 000025